【手続補正書】
【提出日】平成24年3月23日(2012.3.23)
【手続補正１】
【補正対象書類名】特許請求の範囲
【補正対象項目名】全文
【補正方法】変更
【補正の内容】
【特許請求の範囲】
【請求項１】
ガスをガス消耗環境（人体を除く）に送達するための方法であって、
ガスをエマルジョン又は懸濁液によりガス消耗環境へキャビテーション無しに送達することを含み、
前記エマルジョン又は懸濁液は担体相材料に懸濁された内相材料を含み、
内相は第1ガス溶解度を有し、
担体相は第２ガス溶解度及び拡散速度を有し
第1ガス溶解度、第2ガス溶解度及び拡散速度の組み合わせが、ガスをガス消耗環境へキャビテーション初生無しに送達する結果となるように、第１ガス溶解度は第２ガス溶解度よりも高く、担体相材料の粘度が１〜１０ｃｐｓの範囲内にあり、
前記エマルジョン又は懸濁液が２×１０5Ｐａ（２ｂａｒ）より高い圧力のガスに暴露することで過飽和される、
前記方法。
【請求項２】
前記エマルジョン又は懸濁液が、５×１０5Ｐａ〜２０×１０5Ｐａ（５ｂａｒ〜２０ ｂａｒ）の圧力のガスに暴露される、請求項１に記載の方法。
【請求項３】
前記ガスが酸素である、請求項１に記載の方法。
【請求項４】
前記内相材料が、液体、粒子又はそれらの組み合わせである、請求項1に記載の方法。
【請求項５】
前記内相材料が、０．１ミクロン〜１０ミクロンの直径を有する微細小滴の形態である、請求項４に記載の方法。
【請求項６】
前記内相材料が、０．１ミクロン〜１０ミクロンの直径を有する微細小滴の形態である、請求項１に記載の方法。
【請求項７】
前記内相材料が、ペルフルオロ化学物質である、請求項４に記載の方法。
【請求項８】
前記内相材料が、脂質、油、リポソーム又はそれらの組み合わせである、請求項１に記載の方法。
【請求項９】
前記油が、鉱物油、ココナッツ油、又は植物油である、請求項８に記載の方法。
【請求項１０】
前記担体相材料が、架橋された５〜１０重量％ゼラチンを含む液体で構成される、請求項１に記載の方法。
【請求項１１】
前記内相がペルフルオロ化学物質を含み、担体相がゼラチンを含み、内相が担体相に微小液滴の形態で懸濁されている、請求項１に記載の方法。
【請求項１２】
前記ガスが酸素である、請求項４に記載の方法。
【請求項１３】
前記エマルジョン又は懸濁液が、
（ａ）ペルフルオロ化学物質の水性エマルジョンを遠心分離に掛ける工程、
（ｂ）上澄み液をデカントする工程、及び、
（ｃ）ペルフルオロ化学物質の粒子を、ペルフルオロ化学物質よりも低いガス溶解度を有する液体中に再懸濁する工程、によって調製される、請求項１に記載の方法。
【請求項１４】
急速に混合しながら、前記エマルジョン又は懸濁液をガスに数時間暴露する事によって過飽和する、請求項１に記載の方法。
【請求項１５】
混合中に、前記エマルジョン又は懸濁液を、７ｋｇ／ｃｍ2〜１０５ｋｇ／ｃｍ2（１００ｐｓｉ〜１５００ｐｓｉ）の分圧の酸素に暴露する事によって、エマルジョンを酸素で過飽和する、請求項１に記載の方法。
【請求項１６】
前記エマルジョン又は懸濁液を過飽和した後に高圧静水圧ポンプに送達して、ガスの分圧を更に増加する、請求項１に記載の方法。
【請求項１７】
前記エマルジョン又は懸濁液が、０．１〜１０ｍｌ／分で、外部環境に送達する管を通して加圧された容器の出口で押出される、請求項１に記載の方法。
【請求項１８】
前記エマルジョン又は懸濁液をガス−消耗環境（人体を除く）中に射出する方法であって、
エマルジョン又は懸濁液を管を通して、周囲圧力又はその近辺の圧力で、ガス消耗環境へキャビテーション初生無しに送達し、
前記エマルジョン又は懸濁液は担体相材料中に懸濁された内相材料を含み、
内相材料は第1ガス溶解度を有し、
担体相材料は、第2ガス溶解度及び
第1ガス溶解度、第2ガス溶解度及び拡散速度の組み合わせがエマルジョン又は懸濁液を投与した際にキャビテーションをおこさない結果となるような拡散速度を有し、
第１ガス溶解度は第２ガス溶解度よりも高く、担体相材料の粘度が１〜１０ｃｐｓの範囲内にあり、
前記エマルジョン又は懸濁液が２×１０5Ｐａ（２ｂａｒ）より高い圧力のガスに暴露することで過飽和されることを含む、
前記方法。
【請求項１９】
生物学的組織（人の組織を除く）への酸素送達を増加させる方法であって、
酸素で過飽和したエマルジョン又は懸濁液を生物学的組織にキャビテーション初生無しに送達し、エマルジョンがグリセリン中に懸濁されたペルフルオロ化学物質の小滴を含む、前記方法。
【請求項２０】
ガス過飽和エマルジョンの調製方法であって、
第１ガス溶解度を有する内相材料及び第２ガス溶解度を有する担体相材料を含み第１ガス溶解度は第２ガス溶解度よりも高く、第二液体の粘度が１〜１０ｃｐｓの範囲内にあるエマルジョンを調製する工程、及び
エマルジョンを２×１０5Ｐａ（２ｂａｒ）より高い圧力のガスに暴露する工程を含み、得られたガス過飽和エマルジョンがガス消耗環境へキャビテーション初生無しに送達することができる方法。
【請求項２１】
ガス過飽和エマルジョンがさらに、
第一エマルジョンを遠心分離に掛ける工程であって、第一エマルジョンは第二液体に懸濁した第一液体を含み、
第一液体を、第二液体から実質的に分離する工程、
第一液体を第三液体内に再懸濁して第二エマルジョンを形成する工程であって、第一液体が内相であり第三液体が担体相として機能し、及び
第二エマルジョンを、混合中に、７ｋｇ／ｃｍ2〜１０５ｋｇ／ｃｍ2 （１００ｐｓｉ〜１５００ｐｓｉ）の分圧のガスに暴露する工程、によって形成される、請求項２０に記載の方法。
【請求項２２】
第２液体に懸濁した第一液体を含む、ガスで過飽和されたエマルジョンであって、
前記第一液体は第１ガス溶解度を有し、
前記第二液体は第２ガス溶解度及びガス拡散速度を有し、
第１ガス溶解度は第２ガス溶解度よりも高く、第二液体の粘度が１〜１０ｃｐｓの範囲内にあり、
第１ガス溶解度、第２ガス溶解度及びガス拡散速度が、ガス化飽和エマルジョンがガス消耗環境に暴露された際にキャビテーションを防ぐような組み合わせである、
前記エマルジョンが２×１０5Ｐａ（２ｂａｒ）より高い圧力のガスに暴露することで過飽和される、
前記エマルジョン。
【請求項２３】
（ａ）第１のガス溶解度を有する第一液体を第２のガス溶解度を有する第二液体に微細小滴として懸濁することを含むエマルジョンを調製する工程であって、第１のガス溶解度が第２のガス溶解度より高く、第二液体の粘度が１〜１０ｃｐｓの範囲内にある前記工程、（ｂ）該エマルジョンを、２×１０5Ｐａ（２ｂａｒ）より高い圧力のガス暴露する工程を含む方法によって形成され、ガス消耗環境へキャビテーション初生無しに送達することができるエマルジョン。
【請求項２４】
（ａ）第２のガス溶解度を有する第二液体内に懸濁された第１のガス溶解度を有する第一液体を含み、第１のガス溶解度が第２のガス溶解度より高く、第二液体の粘度が１〜１０ｃｐｓの範囲内にある前記工程第２のガス溶解度を有する第一エマルジョンを遠心分離に掛ける工程、（ｂ）第一液体を、第二液体から実質的に分離する工程、（ｃ）第一液体を第三液体内に再懸濁して、第二エマルジョンを形成する工程、及び（ｄ）該エマルジョンを、混合中に、７ｋｇ／ｃｍ2〜１０５ｋｇ／ｃｍ2（１００ｐｓｉ〜１５００ｐｓｉ）の分圧のガスに暴露する工程、を含む方法によって形成され、ガス消耗環境へキャビテーション初生無しに送達することができるエマルジョン。
【請求項２５】
エマルジョンが、５×１０5Ｐａ〜２０×１０5Ｐａ（５ｂａｒ〜２０ｂａｒ）の圧力のガスに暴露されて過飽和化される、請求項２２に記載のエマルジョン。
【請求項２６】
ガスが酸素である、請求項２２に記載のエマルジョン。
【請求項２７】
該微細小滴が、０．１ミクロン〜１０ミクロンの直径を有する、請求項２２に記載のエマルジョン。
【請求項２８】
第一液体が、ペルフルオロ化学物質である、請求項２２に記載のエマルジョン。
【請求項２９】
第一液体が、脂質又はリポソームである、請求項２２に記載のエマルジョン。
【請求項３０】
第一液体が、油である、請求項２２に記載のエマルジョン。
【請求項３１】
油が、鉱物油、ココナッツ油、又は植物油である、請求項３０に記載のエマルジョン。
【請求項３２】
第二液体が、グリセリンである、請求項２２に記載のエマルジョン。
【請求項３３】
第二液体が、ゲルである、請求項２２に記載のエマルジョン。
【請求項３４】
第二液体が、ワセリン、パラフィン又はワックスである、請求項２２に記載のエマルジョン。
【請求項３５】
第二液体が、架橋された５〜１０重量％ゼラチンである、請求項２２に記載のエマルジョン。
【請求項３６】
エマルジョンが、ゼラチンから成る第二液体内のペルフルオロ化学物質の小滴を含む、請求項２２に記載のエマルジョン。
【請求項３７】
第２のガス溶解度を有する液体内に懸濁された第１のガス溶解度を有する粒子から成り、前記液体の粘度が１〜１０ｃｐｓの範囲である事を特徴とする、過飽和ガス含有懸濁液であって、第１のガス溶解度が第２のガス溶解度よりも高く、ガス消耗環境へキャビテーション初生無しに送達することができる、前記過飽和ガス含有懸濁液。
【請求項３８】
粒子がポリマーから成る、請求項３７に記載の懸濁液。
【請求項３９】
ポリマーが、ポリアクリルアミド、ポリプロピレン、ポリカーボネート、ポリエチレン、ポリ乳酸、ポリグリコール酸、ポリカプロラクトン、ポリエチレングリコール、ポリスチレン、ポリソルベート、ポリメタクリレート及びそれらのコポリマーから成る群から選ばれる、請求項３８に記載の懸濁液。
【請求項４０】
生物学的組織（人の組織を除く）の傷を治療する方法であって、傷ついた組織に過飽和酸素エマルジョン又は懸濁液をキャビテーション無しに適用することを含み、
それにより傷ついた領域に酸素送達を増加させる前記方法であって、
前記エマルジョン又は懸濁液は担体相材料に懸濁された内相材料を含み、
内相は第1ガス溶解度を有し、
担体相は第２ガス溶解度及び拡散速度を有し
第1ガス溶解度、第2ガス溶解度及び拡散速度の組み合わせが、ガスをガス消耗環境へキャビテーション初生無しに送達する結果となるように、第１ガス溶解度は第２ガス溶解度よりも高く、担体相材料の粘度が１〜１０ｃｐｓの範囲内にあり、
前記エマルジョン又は懸濁液が２×１０5Ｐａ（２ｂａｒ）より高い圧力のガスに暴露することで過飽和される、
前記方法。
【請求項４１】
皮膚（人の皮膚を除く）のコラーゲン合成を促進する方法であって、皮膚に過飽和酸素エマルジョン又は懸濁液を適用することを含み、前記エマルジョン又は懸濁液は皮膚にキャビテーション無しで酸素を放出することができる前記方法であって、
前記エマルジョン又は懸濁液は担体相材料に懸濁された内相材料を含み、
内相は第1ガス溶解度を有し、
担体相は第２ガス溶解度及び拡散速度を有し
第１ガス溶解度、第２ガス溶解度及び拡散速度の組み合わせが、ガスをガス消耗環境へキャビテーション初生無しに送達する結果となるように、第１ガス溶解度は第２ガス溶解度よりも高く、担体相材料の粘度が１〜１０ｃｐｓの範囲内にあり、
前記エマルジョン又は懸濁液が２×１０5Ｐａ（２ｂａｒ）より高い圧力のガスに暴露することで過飽和される、
前記方法。
【請求項４２】
血液を酸素化する方法であって、血液に過飽和酸素エマルジョン又は懸濁液を注入することを含み、前記エマルジョン又は懸濁液が血液内にキャビテーション無しに酸素を放出することができる前記方法であって、
前記エマルジョン又は懸濁液は担体相材料に懸濁された内相材料を含み、
内相は第1ガス溶解度を有し、
担体相は第２ガス溶解度及び拡散速度を有し
第１ガス溶解度、第２ガス溶解度及び拡散速度の組み合わせが、ガスをガス消耗環境へキャビテーション初生無しに送達する結果となるように、第１ガス溶解度は第２ガス溶解度よりも高く、担体相材料の粘度が１〜１０ｃｐｓの範囲内にあり、
前記エマルジョン又は懸濁液が２×１０5Ｐａ（２ｂａｒ）より高い圧力のガスに暴露することで過飽和される、
前記方法。
【請求項４３】
ガスで過飽和した粒子の懸濁液をガス消耗環境（人体を除く）に送達する方法であって、ガス消耗環境に懸濁液を送達することを含み、前記粒子は溶液に懸濁され、前記粒子は第１ガス溶解度を有し、溶液は第２ガス溶解度及びガス拡散速度を有し、第１ガス溶解度、第２ガス溶解度及びガス拡散速度の組み合わせがガス消耗環境におけるキャビテーションを防ぐような第１ガス溶解度より高い第２ガス溶解度を有し、溶液の粘度が１〜１０ｃｐｓの範囲内にあり、
前記エマルジョン又は懸濁液が２×１０5Ｐａ（２ｂａｒ）より高い圧力のガスに暴露することで過飽和される、
前記方法。
【請求項４４】
粒子がポリマーから成る、請求項４３に記載の方法。
【請求項４５】
ポリマーが、ポリアクリルアミド、ポリプロピレン、ポリカーボネート、ポリエチレン、ポリ乳酸、ポリグリコール酸、ポリカプロラクトン、ポリエチレングリコール、ポリスチレン、ポリソルベート、ポリメタクリレート及びそれらのコポリマーから成る群から選ばれる、請求項２７に記載の方法。
【請求項４６】
粒子が、半浸透性表面被膜でマイクロカプセル化又はナノカプセル化されている、請求項４３に記載の方法。
【請求項４７】
懸濁液が、
水中に懸濁された粒子から成る懸濁液を遠心分離に掛ける工程、
粒子を水から実質的に分離する工程、
液体内に粒子を再懸濁して第二懸濁液を形成する工程、及び 
第二懸濁液を、混合中に、７ｋｇ／ｃｍ2〜１０５ｋｇ／ｃｍ2（１００ ｐｓｉ〜１５００ｐｓｉ）の分圧のガスに暴露する工程、
を含む一連の工程によって形成される、請求項４３に記載の方法。
【請求項４８】
ガスをガス消耗環境にキャビテーション無しに送達することができるエマルジョン又は懸濁液を設計する方法であって、前記エマルジョン又は懸濁液は担体相材料内に懸濁された内相材料を含み、
第１ガス溶解度を有する内相材料を選択する工程；及び
内相材料と混ざり合わない、第２ガス溶解度及び拡散速度を有する担体相材料を選択する工程を含み、
内相材料及び担体相材料が、第１ガス溶解度、第２ガス溶解度及び拡散速度が、エマルジョン又は懸濁液がガスで過飽和され、ガス消耗環境に送達される際にキャビテーションを防ぐように、第１ガス溶解度は第２ガス溶解度よりも高く、担体相材料の粘度が１〜１０ｃｐｓの範囲内にあるように選択され、
前記エマルジョン又は懸濁液が２×１０5Ｐａ（２ｂａｒ）より高い圧力のガスに暴露することで過飽和される、
前記方法。
【請求項４９】
内相材料がペルフルオロ化学物質である請求項４８に記載の方法。
【請求項５０】
内相材料が粒子からなる、請求項４８に記載の方法。
【請求項５１】
内相材料が、ポリアクリルアミド、ポリプロピレン、ポリカーボネート、ポリエチレン、ポリ乳酸、ポリグリコール酸、ポリカプロラクトン、ポリエチレングリコール、ポリスチレン、ポリソルベート、ポリメタクリレート及びそれらのコポリマーから成る群から選ばれるポリマーである、請求項５０に記載の方法。
【請求項５２】
前記粒子が、半浸透性表面被膜でマイクロカプセル化又はナノカプセル化されている、請求項５０に記載の方法。
【請求項５３】
前記圧力が５〜２０×１０5Ｐａ（５〜２０ｂａｒ）である、請求項４８〜５２のいずれか１項に記載の方法。